(57)【要約】【課題】後方散乱の低い、光拡散性の良好な光拡散性接着剤を提供する。【解決手段】母材と微粒子間の屈折率差の絶対値、すなわち|ｎ1−ｎ2|が０より大きく通常は０.０１から０.２の範囲にある屈折率ｎ2を持つ有機重合体微粒子を充填した屈折率ｎ1を持つ感圧接着剤母材の混合物を含有する光拡散性接着剤。固形分に基づく母材の微粒子に対する重量比は約１：１から約５０：１、好ましくは約４：１から約２５：１である。【選択図】なし【特許請求の範囲】
【請求項１】
|ｎ1-ｎ2|がゼロより大きくなるように屈折率ｎ2を持つ有機重合体微粒子を充填した屈折率ｎ1を持つ感圧接着剤母材を含有する光拡散性接着剤。
【請求項２】
|ｎ1-ｎ2|が０．０１から０．２の範囲にある請求項１記載の光拡散性接着剤。
【請求項３】
固形分基準で有機重合体微粒子に対する感圧接着剤母材の重量比が１：１から５０：１である混合物から前記接着剤が構成されている請求項１記載の光拡散性接着剤。
【請求項４】
固形分基準で有機重合体微粒子に対する感圧接着剤母材の重量比が４：１から２５：１である混合物から前記接着剤が構成されている請求項３記載の光拡散性接着剤。
【請求項５】
前記感圧接着剤母材がフィルム形成性あるいは感圧微小球ベースの組成物である請求項１記載の光拡散性接着剤。
【請求項６】
前記フィルム形成性感圧接着剤母材が（メタ）アクリレート組成物、粘着性付与シリコーン、粘着性付与スチレン−イソプレンあるいは粘着性付与スチレン−ブタジエンブロック共重合体である請求項５記載の光拡散性接着剤。
【請求項７】
前記感圧接着剤母材が０.５μｍから１５０μｍの直径を持つ感圧接着剤微小球である請求項５記載の光拡散性接着剤。
【請求項８】
前記感圧接着剤母材が非第三アルキルアルコール類のアルキル（メタ）アクリレートエステル類から供給されるポリマーであり、ここでアルコール類のアルキル基が４から１４個の炭素原子を含んでいる請求項６記載の光拡散性接着剤。
【請求項９】
前記非第三アルキルアルコール類のアルキル（メタ）アクリレートエステル類がイソオクチルアクリレート、ｎ-ブチルアクリレート、２-エチルヘキシルアクリレートあるいはその混合物である請求項８記載の光拡散性接着剤。
【請求項１０】
前記感圧接着剤母材が非第三アルキルアルコール類のアルキル（メタ）アクリレートエステル類から供給されるポリマーであり、ここでアルコール類のアルキル基が４から１４個の炭素原子を含んでいる請求項７記載の光拡散性接着剤。
【請求項１１】
前記非第三アルキルアルコール類のアルキル（メタ）アクリレートエステル類がイソオクチルアクリレート、ｎ-ブチルアクリレート、２-エチルヘキシルアクリレートあるいはその混合物である請求項１０記載の光拡散性接着剤。
【請求項１２】
前記有機重合体微粒子が０.５μｍから３０μｍの直径を持つ請求項１記載の光拡散性接着剤。
【請求項１３】
前記有機重合体微粒子が、モノマーのフルオロアルキル置換基の鎖の長さおよび／または置換基の枝分れ度に応じて1.34から1.44の範囲の屈折率を持つフッ化アクリレートまたはメタクリレートモノマーから製造される請求項１記載の光拡散性接着剤。
【請求項１４】
前記フッ化アクリレートまたはメタクリレートモノマーがペンタデカフルオロオクチルアクリレート、ウンデカフルオロヘキシルアクリレート、ノナフルオロペンチルアクリレート、ヘプタフルオロブチルアクリレート、オクタフルオロペンチルアクリレート、ペンタフルオロプロピルアクリレート、トリフルオロアクリレート、トリイソフルオロイソプロピルメタクリレート、あるいはトリフルオロエチルメタクリレートである請求項１３記載の光拡散性接着剤。
【請求項１５】
前記有機重合体微粒子が脂環式、置換脂環式、芳香族、あるいは置換芳香族置換基を持つ、遊離基重合可能なモノマーから製造され、1.49から1.63の範囲の屈折率を持つ請求項１記載の光拡散性接着剤。
【請求項１６】
前記遊離基重合可能なモノマーが３−メチルシクロヘキシルメタクリレート、４−メチルシクロヘキシルメタクリレート、２−メチルシクロヘキシルメタクリレート、ボルニルメタクリレート、シクロヘキシルメタクリレート、１−メチルシクロヘキシルメタクリレート、２−クロロシクロヘキシルメタクリレート、ベンジルメタクリレート、フェノキシメタクリレート、ポリフェニルメタクリレート、α−メチルスチレン、スチレン、ビニルネオノネート、ハロゲン化メタクリレート類、２−クロロシクロヘキシルメタクリレート、２−ブロモエチルメタクリレートあるいはその混合物である請求項１５記載の光拡散性接着剤。
【請求項１７】
請求項１記載の光拡散性接着剤を含有する光学デバイス。
【請求項１８】
バッキング材料が請求項１の光拡散性接着剤の連続あるいは不連続層により少なくとも一つの主要な表面に被覆されている、バッキング材料を含有する光学デバイス。
【請求項１９】
前記のバッキング材が適合性のある、あるいは柔軟なフィルムである請求項１８記載の光学デバイス。
【請求項２０】
前記の光拡散性接着剤が背面映写スクリーン用のフィルムの片面あるいは両面に適用されている光学デバイス。
【発明の詳細な説明】
【技術分野】
【０００１】
発明は光拡散性材料に関し、特に後方散乱の低い、光拡散性の良好な光拡散性接着剤に関する。
【背景技術】
【０００２】
液晶ディスプレイや背面映写スクリーンのような情報ディスプレイにおいてはその効率的なオペレーションと強化された判読率は、しばしば光拡散光学構造に依存している。このような光拡散構造は前方散乱光の強度を大きく損失させずに光源から前方へ光を散乱することにより、これらのディスプレイにおいて重要な役割を果たしている。この高い透過率を持つ散乱光により、光源に向かって散乱、あるいは反射された入射光量が減少するので、これらのディスプレイは望ましいバックグラウンド輝度を持つ。このような「後方散乱」光の除去あるいは制限が、これらの光拡散構造を設計する上でのキーファクターである。
【発明の開示】
【発明が解決しようとする課題】
【０００３】
光拡散構造の設計における１つのアプローチは、硬い透明、あるいは半透明のプラスチックフィルムに粒子を充填するか、あるいは埋め込むことである。適正な大きさを持って調製され、プラスチックフィルムと共にフォーミュレートされる時、これらの粒子は入射光を散乱し拡散することができる。しかしながら、粒子によっては、使用すると入射光の全体的な輝度あるいは透過率を減じるような、ある種の望ましくない、有害な光学的効果をもたらすものもある。例えば、酸化チタン粉末のようなある種の無機粒子、あるいはあまりにも小さい粒子（すなわち、入射光の波長オーダー）が光拡散構造で使用されると、高レベルの後方散乱のために輝度における大きな損失が生じることがある。逆に、入射光の波長に比して大直径を持つ粒子、および／または粒子の屈折率が連続プラスチックフィルムと同一であるか、あるいは極めて類似している場合は光拡散が殆ど起こらない。
【０００４】
さらに、粒子充填プラスチックフィルムの中には、光拡散層としては効率的であるけれども、フィルムを通る光の極性を変えるものもある。いくつかの構造、例えば液晶ディスプレイでは、光拡散フィルムあるいは要素により、大きな光の偏光解消があればそれは画像品質の損失をもたらすことになる。
【課題を解決するための手段】
【０００５】
簡単に述べれば、本発明の１つの局面において、屈折率ｎ2を持つ有機重合体微粒子を充填した屈折率ｎ1を持つ感圧接着剤母材の混合物を含有する光拡散性接着剤を提供するが、ここで母材と微粒子の屈折率差の絶対値、すなわち、|ｎ1−ｎ2|はゼロより大きく、通常０．０１から０．２の範囲である。母材の微粒子に対する重量比は、固形分基準で、約１：１から約５０：１、好ましくは約４：１から約２５：１である。
【０００６】
好都合なことに、この接着剤母材は水性でも溶媒性でもよいので、光学的性能をコントロールする上で接着剤をより柔軟に選択できる。さらに、接着剤母材はフィルム形成性でも微小球ベースのものであってもよい。本発明で使われる光拡散性微粒子はいろいろな重合方法を使って製造することができ、ユーザーには、微粒子の大きさ、組成、モフォロジーおよび全体的な特性をコントロールするための多くの機会が与えられている。
【０００７】
さらに、粒子サイズ、粒子組成、屈折率、粒子充填量と他の特性との適切なバランスおよびパラメーターを調整することによって、意図する最終用途に従って光拡散性特性を調節できる。本発明はまた、他の偏光フィルム、反射基板あるいは他の光学部品へのかかる光拡散性接着剤の添付あるいは接着も提供する。これらの光拡散性材料は接着性であるので、光マネージメントデバイスの光学性能に害となりうる、基板への表面アタッチメントのためのラミネート用あるいはボンディング用にさらに接着剤層を使用する必要はない。また本発明はただ光を拡散するだけではなく、さらに柔軟である材料を供給する。
【０００８】
都合のよいことに、本発明の光拡散性接着剤は、入射光を大きく後方散乱したり、あるいは透過光を偏光解消したりすることはない。
【発明を実施するための最良の形態】
【０００９】
本発明の光拡散性接着剤は屈折率ｎ2を持つ有機ポリマー微粒子を充填した屈折率がｎ1の感圧接着剤母材混合物を含有するものであり、ここで母材と微粒子の屈折率差の絶対値、|ｎ1−ｎ2|はゼロより大きく、通常０.０１から０.２の範囲である。
【００１０】
母材対微粒子の重量比は、固形分基準で、約１：１から約５０：１、好ましくは約４：１から約２５：１である。多くのファクターが本発明の接着剤の光拡散特性に影響を与えるが、微粒子に対する母材の比率は重要なファクターである。一般に、微粒子に対する母材の比率が大きすぎると、十分に入射光を拡散するためには粒子の濃度が不十分となり、より厚いフィルムが必要となる。一方、微粒子濃度が母材の５０％を越えると、輝度と透過率が悪化する。
【００１１】
接着剤の光拡散特性に影響を与える他のファクターには、例えば、微粒子の大きさ、母材と微粒子間の屈折率差、母材と微粒子間の屈折率のこう配、基板上に塗布し、乾燥した時の光拡散性接着剤の厚さ、そして結晶化度、有機物としての、あるいは無機物としての特徴、吸着特性などの微粒子成分の本質的な特性がある。
【００１２】
この光拡散性接着剤層で光学的性質を得るためには、感圧接着剤母材の屈折率（ｎ1）と微粒子充填剤の屈折率（ｎ2）間の差の絶対値はゼロより大きく、通常０.０１から０.２の範囲である。これらの成分の屈折率の値は、標準屈折率測定法（例えばＡＳＴＭテスト法Ｄ５４２に従ってAbbe屈折計を使うなど）により直接得ることができるが、より都合よくは、種々の表にまとめられた重合体材料の屈折率データ（例えば重合体ハンドブック第三版、New York，John Wiley & Sons、１９８９年、pp.ＶＩ/451−ＶＩ/461）を参照することにより得られる。
【００１３】
この屈折率差の絶対値がゼロに近づくと、拡散性の悪いまたは非拡散の透明なあるいは殆ど透明な複合体が結果として生じる。この不十分な屈折率の差は、添加する粒子を増加することおよび／または接着層の厚さを増加することによって解決できることもある。しかしながら、これらの調整処置は接着層の輝度の減少という結果をもたらすこともある。
【００１４】
接着層は本来光拡散性である。すなわち、接着層は入射光線を曲げ、それでもなおまだ接着層透過後に高レベルの透過率（一般に入射強度の約８０％を超え、好ましくは約８５％から約９５％、最も好ましくは約９０％から約９５％）を保つことができる。さらに、これら接着剤の後方散乱は、典型的には約２０％未満、好ましくは約１％から約１０％の範囲である。
【００１５】
一般に、光拡散性材料は光源から前方へ一様に光を散乱する能力をもっている。散乱光の均質性はそのベンドアングルによって測定されるが、ここで「ベンドアングル」とは利得が軸上の値の１／３に低下する視角のことである。ベンドアングルが大きいほど、散乱光の均一性が増す。しかしながら、通常ベンドアングルの高さは輝度（視感透過率）を犠牲にする。逆に、視感透過率における損失は極端な後方散乱光のせいであるともいえる。したがって、光拡散性材料の最適化は粒子濃度、屈折率差、拡散剤の厚さと粒子サイズ間のバランスに依存する。
【００１６】
感圧接着剤母材は室温、例えば、２０℃から２２℃、で乾燥粘着性を持つ接着剤材料と定義され、指あるいは手で押す以上の圧力を加えることなく接触するだけで様々な異なる表面にしっかりと接着し、十分に密着性および弾性を持つため、その乾燥粘着性にもかかわらず、指で取り扱うことができ、そして残留物を残さずに滑らかな表面から取り除くことができる（感圧テープ評議会テスト方法、１９８５、５ページ）。かかる接着剤は本質的に粘着性のものであっても、また相溶性の粘着性付与樹脂を配合した弾性材料であってもよい。さらに、これらの接着剤母材はフィルム形成性の組成物であってもまた粘着性微小球であってよい。感圧接着剤母材は、溶液重合、懸濁重合、乳化重合およびバルク重合を含むさまざまな重合方法によって形成できる。有用な感圧接着剤母材組成物としては、（メタ）アクリレート類、粘着性付与シリコーン類、粘着性付与スチレン−イソプレンあるいは粘着性付与スチレン−ブタジエンブロック共重合体をあげることができるが、これらに限定されるわけではない。
【００１７】
一つの好ましい種類の感圧接着剤は、フィルム形成性（メタ）アクリレート組成物であり、これは入手が楽であること、製造およびフォーミュレーションが簡単であること、より優れた光学的性質と安定性を持つことなどによる。母材の選択において考慮することは、この母材と微粒子との相溶性である。例えば、水を媒体とする（メタ）アクリルエマルジョンあるいはラテックスを含有する母材は、懸濁あるいはエマルジョン法によって製造した水ベースの微粒子に対して特に相溶性がある。同様に、溶媒を媒体とする母材は非水性の媒体から製造した微粒子と、より高い相溶性をもつ傾向がある。
【００１８】
もう１つの好ましい種類の感圧接着剤母材は、直径が約０.５μmから約１５０μm、好ましくは約１μmから約７０μm、最も好ましくは約２μmから約３０μmである感圧接着剤微小球である。このような微小球母材は懸濁、分散、直接エマルジョンおよび修正エマルジョン法によって製造できる。好ましくは、感圧接着剤微小球母材は例えば、米国特許第３,６９１,１４０号(Silver);第４,１６６,１５２号(Baker et al.); 第４,４９５,３１８号(Howard);第４,７８６,６９６号（Bohnel）;第４,９８８,４６７号(Delgado);第５,０４５,５６９号(Delgado);およびＰＣＴ出願Ｎo.WO94/13751(Delgado et al.)に記載の懸濁重合法にしたがって製造される。
【００１９】
好ましい懸濁重合法では、有機重合体微小球は、まず例えば、メタクリレートモノマーなどの疎水性モノマーと油溶性開始剤を含有する油相が、少なくとも一つの当業者に知られている表面活性剤のような表面活性剤や懸濁材安定剤を含有する水性媒体中に含まれている水中油型エマルジョンを形成することによって製造される。これらの懸濁重合プロセスは他の遊離基反応的な開始材料を含んでもよく、通常はいろいろな乳化剤、安定剤、界面活性剤の存在下で、および／または微小球の形成を誘発しその凝固を防ぐ特定のプロセス条件のもとで行われる。都合のよいことに、微小球の母材を微粒子と組み合わせると位置変更の可能な光拡散性接着剤を形成できる。
【００２０】
好ましい感圧接着剤母材フォーミュレーションは通常アルキル（メタ）アクリレートモノマー類から供給される。特に好ましいモノマーは非第三アルキルアルコール類の単官能性不飽和（メタ）アクリレートエステル類である。これらのアルコール類のアルキル基は通常４から１４個の、好ましくは４から１０個の炭素原子を含んでいる。これらの（メタ）アクリレートエステル類のホモポリマーは一般に約１０℃未満のガラス遷移温度を持っている。
【００２１】
有用なモノマーの例としては、s−ブチルアクリレート、n−ブチルアクリレート、イソアミルアクリレート、2−メチルブチルアクリレート、4−メチル−2−ペンチルアクリレート、2−エチルヘキシルアクリレート、イソオクチルアクリレート、イソノニルアクリレート、イソデシルメタクリレート、ドデシルアクリレート、テトラデシルアクリレート、およびその混合物があげられるが、これらに限定されるわけではない。これらの中でも、イソオクチルアクリレート、ｎ−ブチルアクリレートおよび２−エチルヘキシルアクリレートが好ましい。
【００２２】
その結果生じる重合体が、約１０℃未満のガラス転移温度と、適切な感圧接着性と光学的性質を持つかぎりにおいて、得られるホモポリマーが約−２０から０℃を上回るガラス遷移温度を持つt−（メタ）アクリレートあるいは他のビニルモノマー、例えばエチルアクリレート、ｔ−ブチルアクリレート、イソボルニルアクリレート、ブチルメタアクリレート、ビニルアセテート、アクリロニトリルなどを（メタ）アクリレートモノマー類の１つあるいはそれ以上と共に使用してもよい。
【００２３】
遊離基重合可能な極性モノマーもまた本発明の母材において有用である。これらの極性モノマーはやや油溶性であり、かつ水溶性である。適した極性モノマーの代表的な例としては、アクリル酸、メタクリル酸、イタコン酸、クロトン酸、マレイン酸、フマル酸、スルホエチルメタクリレート、Ｎ−ビニルピロリドン、Ｎ−ビニルカプロラクタム、2−ビニル−4,4−ジメチル−2−オキサゾリジノン、t−ブチルアクリルアミド、ジメチルアミノエチルアクリルアミド、Ｎ−オクチルアクリルアミド、およびメタクリル酸ナトリウム、アクリル酸アンモニウム、アクリル酸ナトリウム、トリメチルアミンp−ビニルベンズイミド、4,4,9−トリメチル−4−アゾニア−7−オキソ−8−オキサ−デス−9−エン−1−スルホネート、Ｎ,Ｎ−ジメチル−Ｎ−(ベータ−メタクリロキシ−エチル)アンモニウムプロピオネートベタイン、トリメチルアミンメタクリルイミド、1,1−ジメチル−1−(2,3−ジヒドロキシプロピル)アミンメタクリルイミド、その混合物などのイオン性モノマーからなる群から選択されるものがあげられるが、これらに制限されるわけではない。好ましい極性モノマーとしては、モノオレフィン性モノカルボン酸、モノオレフィン性ジカルボン酸、アクリルアミド、Ｎ−置換アクリルアミド類、その塩およびその混合からなる群から選択される物が含まれる。かかる好ましい極性モノマーの例としては、アクリル酸、アクリル酸ナトリウム、Ｎ−ビニルピロリドンとその混合物からなる群から選択されるものをあげることができるが、これらに限定されるわけではない。
【００２４】
これらの接着剤母材は架橋されていても、されていなくてもよい。好ましい（メタ）アクリレート母材は多官能性架橋剤を使って架橋することができる。有用な多官能性架橋剤にはブタンジオールジアクリレートのようなジオール類のアクリル酸あるいはメタクリル酸エステル類、グリセリンのようなトリオール類およびペンタエリトリトールのようなテトロール類からなる群から選択される物をあげることができるが、これらに限定されるわけではない。その他の有用な架橋剤には、置換あるいは未置換のジビニルベンゼンなどのポリビニル架橋剤およびEbecryl270（商標）とEbecryl230（商標）（それぞれ重量平均分子量１５００と、重量平均分子量５０００のアクリル化ウレタンであり、共にRadcure Specialties製）およびその混合物などの二官能性ウレタンアクリレートからなる群から選択される物をあげることができるが、これらに限定されるわけではない。
【００２５】
架橋剤は使用に際し、既知の用途および感圧接着性の保持に応じたレベルで添加される。考慮されるファクターには、架橋剤の分子量、多官能度、架橋剤濃度などが含まれるが、これらに限定されるわけではない。また別法としては、架橋は、ガンマ線あるいは電子線放射のような、適切なエネルギー源へさらすことによって生じる。
【００２６】
本発明の光拡散性接着剤の微粒子は重合体であって懸濁重合、分散重合、直接乳化重合および修正乳化重合などの、多数の既知の技法によって製造することができる。微粒子は通常約０.５μmから約３０μm、好ましくは約１μmから約１５μm、最も好ましくは約２μmから約１０μmの直径を持っている。
【００２７】
典型的に約１.４６から約１.４８の屈折率を持つ好ましいアクリレート感圧接着剤母材との屈折率差を満たすためには、これより幾分低い、あるいは高い屈折率を持つ有機重合体の微粒子が必要不可欠である。これらの好ましいアクリレート感圧接着剤母材より十分に低い屈折率を持っている微粒子はフッ化アクリレートあるいはメタアクリレートモノマーから製造することができる。このようなフッ化（メタ）アクリレートモノマーは、これらのモノマーのフルオロアルキル置換基の鎖の長さおよび／または枝分れ度に応じて、約１.３４から約１.４４の範囲の屈折率を持つポリマーを形成する。有用なフッ化アクリレートあるいはメタクリレートモノマーの例としては、ペンタデカフルオロオクチルアクリレート、ウナデカフルオロヘキシルアクリレート、ノナフルオロペンチルアクリレート、ヘプタフルオロブチルアクリレート、オクタフルオロペンチルアクリレート、ペンタフルオロプロピルアクリレート、トリフルオロアクリレート、トリイソフルオロイソプロピルメタクリレートおよびトリフルオロエチルメタクリレートをあげることができる。逆に、これらの好ましいアクリレート感圧接着剤母材より十分高い屈折率を持っている微粒子は、好ましくは脂環式、置換脂環式、芳香族、あるいは置換芳香族置換基を持つ遊離基重合可能なモノマーから製造することができる。かかる遊離基重合可能なモノマーのホモポリマーは一般に約１.４９から約１.６３の範囲の屈折率を持つ。有用な遊離基重合可能なモノマーの例を上げると、3−メチルシクロヘキシルメタクリレート、4−メチルシクロヘキシルメタクリレート、2−メチルシクロヘキシルメタクリレート、ボルニルメタクリレート、シクロヘキシルメタクリレート、1−メチルシクロヘキシルメタクリレート、2−クロロシクロヘキシルメタクリレート、ベンジルメタクリレート、フェノキシメタクリレート、ポリフェニルメタクリレート、α−メチルスチレン、スチレン、ビニルネオノネート、ハロゲン化メタクリレート類、2−クロロシクロヘキシルメタクリレート、2−ブロモエチルメタクリレートなどがある。
【００２８】
これらの微粒子は架橋されていてもされてなくてもよい。好ましい（メタ）アクリレート微粒子は多官能性の架橋剤を使って架橋できる。有用な多官能性架橋剤には、ブタンジオールジアクリレートのようなジオール類のアクリルあるいはメタクリルエステル、グリセリンのようなトリオール類とペンタエリトリトールのようなテトロール類から成る群から選択されるものをあげることができるが、これらに限定されるわけではない。他の有用な架橋剤には置換、および未置換のジビニルベンゼンのようなポリビニル架橋剤、Ebecryl270（商標）やEbecryl230（商標）(それぞれ重量平均分子量１５００と重量平均分子量５０００のアクリル化ウレタンであり、共にRadcure Specialties製)およびその混合物などの二官能製ウレタンアクリレートからなる群から選択されるものが含まれるが、これらに限定されるわけではない。架橋剤は使用に際し、既知の用途および感圧接着性の保持に応じたレベルで添加される。考慮されるファクターには、架橋剤の分子量、多官能度、架橋剤濃度などが含まれるが、これらに限定されるわけではない。また別法としては、架橋は、ガンマ線あるいは電子線放射のような、適切なエネルギー源へさらすことによって生じる。
【００２９】
感圧接着剤母材はナイフコーティングあるいはメイヤーバーコーティングあるいは押し出しダイを使用するなど従来の塗布技法を用いて、適当な可撓性のあるいは非可撓性のバッキング材料の上に塗布できる。
【００３０】
水性、あるいは溶媒ベースのコーティングのために適したバッキング材料としては、紙、プラスチックフィルム、酢酸セルロース、エチルセルロース、合成、あるいは天然材料から作られた織布あるいは不織布、金属、メタライズされたポリマーフィルム、セラミックシート材などからなる群から選択される物があるが、これらに限定されるわけではない。プライマーあるいはバインダーをその上に使用してもよい。
【００３１】
光拡散性接着剤の感圧接着性は粘着性付与樹脂および／または可塑剤の添加によって変えることができる。また着色剤、水酸化ナトリウムなどの中和剤や充填剤、安定剤、および種々の重合体添加剤などの種々の他の成分を含有することも本発明の範囲に含まれる。これらの追加成分はこれらの成分の周知の使用と一致した量で感圧接着剤母材に加えられる。
【００３２】
本発明の光拡散性接着剤を適当なバッキング材および基板と共に使用することにより、いろいろな光学素子を得ることができる。このような素子にはサインボード、照明カバー、パーティション、装飾用フィルム、背面映写スクリーン用フィルム、コンフォーマブルフィルム、天窓などがあるが、これらに限定されるわけではない。前述の物品リストは決して網羅的なものではなく、本発明の範疇を制限すると解釈されるべきではない。
【００３３】
本発明の目的および利点がさらに下記の実施例によって示されるが、これらの例で述べた特定の材料とその量は、他の条件や細部と同様に不当に本発明を制限すると解釈されるべきではない。そうでない旨が述べられているか、明らかである場合を除き、すべての材料は市販されているか、または当業者に知られたものである。
【実施例】
【００３４】
テスト方法
ベンドアングル
光拡散性接着剤によって起こされる軸上の利得の減衰と角伝搬をＨeＮe レーザーを透過型配置で使用して測定した。２５ミリの口径を持つBeamscanスキャニングシステムを検出器として用い、垂直面内で散乱する光線を走査した。ベンドアングルは利得が軸上の値の１／３に低下する視角であると定義される。
【００３５】
視感透過率
光拡散性接着剤層の視感透過率をPerkin-Elmer Lambda-19分光光度計を透過モードで使用して測定した。
【００３６】
偏光解消
光拡散性接着剤の偏光解消能力を一つの二色性偏光子を光線入射スリットに置き、他のシートを光線が集められる積分球の直前においたPerkin-Elmer Lambda-19分光光度計を使用して測定した。光拡散性接着剤は直交させた偏光子の間に置いた。もし光拡散性接着剤が光の偏光状態に影響を与えるなら、透過度の増加が観察されるはずである。可視範囲（４００−７００ｎｍ）にわたる全吸光率からの平均偏差を報告する。
【００３７】
後方散乱
光拡散接着剤における後方散乱特性をPerkin-Elmer Lambda-19分光光度計で調べた。サンプルは反射モードに設置し、黒色のバッキングを後ろに置いて透過光を吸収させた。積分球を使用して鏡面反射と拡散反射の両方を測定した。表面反射は報告値から差し引いてある。後方散乱光は可視範囲（４００−７００ｎｍ）にわたり、波長の関数として測定した。その平均偏差を報告する。
【００３８】
屈折率
Metriconプリズムカプラーを使用し、６３２.８nmの波長においてこれらの接着剤の屈折率を決定した。屈折率はｘ，ｙおよびｚ方向で測定されたが、すべての方向で同一であることがわかった。
【００３９】
有機重合体微粒子の製造
実施例１
懸濁重合法による水性ポリ（スチレン）粒子の製造 ６ｇのStandapol A（商標、Hercules社から市販されているラウリル硫酸アンモニウム）および３グラムのポリ（ビニルアルコール）を２４０ｇの脱イオン水に溶解した。２グラムのLucidol75（商標、Elf Atochem製７５％の過酸化ベンゾイル）を１５０ｇのスチレンに溶かし上記の水性混合物に加えた。上記の混合物を、スチレンモノマーの小滴の大きさが１ミクロン以下になるようにGaulinホモジナイザーで乳化した。このエマルジョンをついで１リットルの反応器に入れ、３００rpmで撹拌し、そして７０℃で１６時間加熱した。得られた粒子の大きさは、光学顕微鏡で見ると、およそ２μmであって、屈折率は１.５９であった。
【００４０】
実施例１Ａ    懸濁重合法による水性ポリ（ＮＥＯ−9）粒子の製造
７gのStandapol A（商標、Hercules社から市販されているラウリル硫酸アンモニウム）および１gのポリ（ビニルアルコール）を３９０ｇの脱イオン水に溶解した。１gのラウリルペルオキシド、２．１ｇのアクリル酸および２．１ｇの１，６ヘキサンジオールジアクリレートを２０５．８ｇのビニルネオノネート（ユニオンカーバイド社から「ＮＥＯ−9」の商品名で市販されている）に溶解し、ついで上記の水性混合物に加えた。上記の混合物を、スチレンモノマーの小滴の大きさが１μm以下になるようにGaulinホモジナイザーで乳化した。このエマルジョンをついで０.５リットルの反応器に入れ、３００rpmで撹拌し、６０℃で８時間加熱した。得られた粒子の大きさは、光学顕微鏡で見ると、およそ２μmであって、屈折率は１．４９であった。
【００４１】
実施例１Ｂ
懸濁重合法による水性ポリ（ベンジルメタクリレート）粒子の製造
５ｇのStandapol A（商標、Hercules社から市販されているラウリル硫酸アンモニウム）および１．５ｇのＰＶＰ−Ｋ９０(ＧＡＦより市販されているポリ（ビニルピロリドン）)を４８０ｇの脱イオン水に溶解した。０．４７ｇのラウリルペルオキシドを１２８ｇのベンジルメタクリレートに溶解し、ついで上記の水性混合物に加えた。上記の混合物を、スチレンモノマーの小滴の大きさが１ミクロン以下になるようにGaulinホモジナイザーで乳化した。このエマルジョンをついで１リットルの反応器に入れ、３００rpmで撹拌し、そして６５℃で５時間加熱した。得られた粒子の大きさは、光学顕微鏡で見ると、およそ２μmであって、屈折率は１.５７であった。
【００４２】
実施例２  分散重合法による溶媒性ポリ（スチレン）粒子の製造
９ｇのＰＶＰ−Ｋ15(ＧＡＦ社より市販されているポリ(ビニルピロリドン)安定剤)および１.５ｇのAersolＯＴ100(商標、Aerican Cyanamidより市販されているジオクチルスルホコハク酸ナトリウム)を１９５ｇのエタノールに溶解した。２．１ｇのVazo64（商標デュポン製２，２’−アゾビス（イソブチロニトリル））および１．０５ｇの１，６−ヘキサンジオールジアクリレートを１０５ｇのスチレンに溶解した。この二つの混合物を合わせ、０．５リットルの反応器に加えて、２５０rpmで撹拌し、そして７０℃で１６時間加熱した。得られた粒子の大きさは、光学顕微鏡で見ると、およそ９μmであって、屈折率は１.５９であった。
【００４３】
下記の表１に光拡散性粒子の屈折率をまとめる。
【００４４】
【表１】
2008208378.tif 000002
【００４５】
感圧接着剤母材微小球の製造
実施例３  懸濁重合法による感圧接着剤母材微小球の製造
１ｇのドデシルベンゼンスルホン酸ナトリウムと２.４ｇのスチレンスルホン酸ナトリウム（ＮaＳＳ）を３６０ｇの脱イオン水に溶解した。７.２ｇのポリ（エチレンオキサイド）16アクリレート（ＰＥＯ）と１.０５ｇのLucidol７５（商標、Elf Atochem製７５％の過酸化ベンゾイル）を２３０.４ｇのイソオクチルアクリレート（ＩＯＡ）に溶解した。上記混合物を、小滴の大きさが１μm以下になるようにGaulinホモジナイザーで乳化した。このエマルジョンをついで１リットルの反応器に入れ、４００rpmで撹拌し、６５℃で４時間加熱した。この９６/３/１ ＩＯＡ/ＰＥＯ/ＮaＳＳから生じる粒子は、光学顕微鏡で観察したところ、およそ２μmの大きさで、屈折率は１.４７であった。
【００４６】
実施例４  懸濁重合法による感圧接着剤母材微小球の製造
実施例３に従い、重量比９７／２／２ ＩＯＡ/ＰＥＯ/ＡＡのアクリル酸（ＡＡ）含有微小球を製造した。得られた微小球は、光学顕微鏡で観察したところ、およそ２μmの大きさで、屈折率は１.４７であった。
【００４７】
実施例５  懸濁重合法による感圧接着剤母材微小球の製造
実施例３に従い、重量比９６／２／２  ＩＯＡ/ＰＥＯ/ＨＢＡのヒドロキシブチルアクリレート（ＨＢＡ）含有微小球を製造した。得られた微小球は、光学顕微鏡で観察したところ、およそ２μmの大きさで、屈折率は１．４６９であった。
【００４８】
市販されている感圧接着剤母材
表２に以下の実施例で使用したアクリルエマルジョン感圧接着剤母材の商品名、供給元および屈折率をまとめる。
【００４９】
【表２】
2008208378.tif 000003
【００５０】
実施例６−９
ポリ（スチレン）微粒子と組み合わせたアクリル性エマルジョン感圧接着剤母材を使用する光拡散性接着剤組成物 実施例１の有機重合体微粒子１０重量％に数種類のアクリル性エマルジョン感圧接着剤母材を混合し、一連の光拡散性接着剤組成物を製造した。混合した後、光拡散性接着剤組成物を４mil（ウエット）の厚みでＰＥＴ上に塗布し、６０℃で１０分間乾燥した。乾燥後、光拡散性接着剤組成物の視感透過率、ベンドアングル、後方散乱および偏光解消を上記のように測定し、これらの測定の結果を表３ａと表３ｂに報告する。
【００５１】
【表３】
2008208378.tif 000004
【００５２】
実施例１０−１３および比較例Ｃ−１
微小球感圧接着剤母材とポリ（スチレン）微粒子を組み合わせて使用した光拡散性接着剤組成物 実施例１０−１３は実施例１の有機重合体微粒子を実施例３の感圧接着剤微小球を含有する母材中にさまざまな重量比で混合して使用する例を示す。微粒子／母材混合物は、実施例６-９で記載したように混合、塗布および乾燥され、光拡散性接着剤組成物の視感透過率、ベンドアングル、後方散乱および偏光解消を上記に記載のように測定した。これらの測定の結果と実施例３の微小球母材のみを含有する被覆に対して同様に行った測定結果（比較例Ｃ１）を表４ａと表４ｂに報告する。
【００５３】
【表４】
2008208378.tif 000005
【００５４】
実施例１４−１６および比較例Ｃ−２−Ｃ−４  種々の有機重合体微粒子と組み合わせて微小球感圧接着剤母材を使用した光拡散性接着剤組成物
実施例１４−１６は実施例１、１Ａ、および１Ｂの有機重合体微粒子を実施例３−５の感圧接着剤微小球を含有する母材中にさまざまな重量比で混合して使用した例を示す。微粒子／母材混合物は実施例６−９で記載したように混合、塗布および乾燥され、光拡散接着剤組成物の視感透過、ベンドアングル、後方散乱および偏光解消を上記に記載のように測定した。これらの測定の結果と実施例３−５の微小球母材のみを含有する被覆に対して同様に測定を行った結果（比較例Ｃ２−Ｃ４）を表５ａと表５ｂに報告する。
【００５５】
【表５】
2008208378.tif 000006
【００５６】
実施例１７−１９と比較例Ｃ５−Ｃ７  有機重合体微粒子および無機重合体微粒子と組み合わせた溶媒性アクリル感圧接着剤母材を使用する光拡散性接着剤組成物
この一連の実施例は、無機粒子（二酸化チタン）の使用により、有機重合体微粒子を使用した場合に比べ、得られた光拡散性接着剤組成物において全吸光率（偏光解消）と後方散乱においてより高い偏差が生じたことを示すものである。光拡散性接着剤を実施例２の分散重合ポリ（スチレン）粒子とAshland Chemicalsから市販されている、屈折率１.４６８の溶媒ベースのアクリル性感圧接着剤であるAroset1085（商標、感圧接着剤母材）に３つの異なる粒子濃度で加えた二酸化チタン粒子とから製造した。微粒子／母材混合物は混合物をリリースライナー上に塗布したことを除き実施例６−９で記載したように混合、塗布および乾燥した。乾燥後、光拡散性接着剤組成物の後方散乱および偏光解消を上に記載したように測定した。これらの測定結果を表６に報告する。
【００５７】
【表６】
2008208378.tif 000007
【００５８】
本発明の範囲と原則から外れることなく、本発明の種々の修正および変更が可能であることが当業者には明白であろう。本発明は、上記に明らかにされた例示的実施例に不当に限定されるものではないことを理解されたい。すべての出版物と特許は、あたかも各出版物あるいは特許がそれぞれとりたてて、また個別に、参照として含められていると明記されている場合と同程度に、ここに参照として含められている。